КЕРАМИЧЕСКАЯ МАССА ДЛЯ ИЗГОТОВЛЕНИЯ ОБЛИЦОВОЧНОЙ ПЛИТКИ
CERAMIC MIXTURE FOR FACING TILE FABRICATION

Изобретение относится к области технологии силикатов и касается составов керамических масс, которые могут быть использованы для изготовления облицовочной плитки.
Известна керамическая масса, содержащая, мас.%: каолин 40,0-55,0; глина 20,0-26,0; мраморная мука 9,0-27,0; керамический череп 10,0-15,0; доломит до 3,0 [1].
Задача изобретения состоит в повышении прочности облицовочной плитки, полученной из керамической массы.
Технический результат достигается тем, что керамическая масса для изготовления облицовочной плитки, включающая каолин, глину, керамический череп, дополнительно содержит андалузит, при следующем соотношении компонентов; мас.%: каолин 30,0-35,0; глина 20,0-25,0; керамический череп 20,0-25,0; андалузит 20,0-25,0.
Для приготовления керамической массы используют каолины следующих месторождений: Просяновское, Глуховецкое, Дубровское, Кыштымское, Алексеевское. Используют глины следующих месторождений: Часовъярское, Дружковское, Латненское.
Используют керамический череп, полученный обжигом каолина или глины.
В таблице приведены составы керамической массы для изготовления облицовочной плитки.
Компоненты
Состав, мас.%
1
2
3
Каолин
30,0
32,5
35,0
Глина
25,0
22,5
20,0
Керамический череп
25,0
22,5
20,0
Андалузит
20,0
22,5
25,0
Прочность на сжатие, МПа
~35
~35
~35
Компоненты дозируют в требуемых количествах, размалывают, готовят керамическую массу с влажностью 8-10%, из которой прессуют плитку полусухим способом под давлением 30 МПа. Плитку обжигают при температуре 800-1000°С. На поверхность обожженной плитки наносят слой тугоплавкой глазури и при температуре 1330-1410°С проводят второй обжиг.
Источник информации
1. Авт.св. №44772, Болгария, 1989.